(57)【要約】  ホットメルト接着剤組成物は、１９０℃／２．１６ｋｇで１０分当たり３０グラム以上のメルトインデックスを有する少なくとも１つの水素化熱可塑性ブロックコポリマー及び１９０℃で２０００ｃＰｓ以下の溶融粘度を有する少なくとも１つのポリオレフィンを含む。前記ホットメルト接着剤組成物は、低温で塗布することができ、使い捨て製品に塗布した後、優れたＴ剥離強度及び低臭気を有する。【特許請求の範囲】
【請求項１】
（ａ）１９０℃／２．１６ｋｇで３０ｇ／１０分以上のメルトインデックスを有する、少なくとも１つの水素化熱可塑性ブロックコポリマー；及び
（ｂ）１９０℃で２０００ｃＰｓ以下の溶融粘度を有する、少なくとも１つのポリオレフィン
を含むホットメルト接着剤組成物。
【請求項２】
前記水素化熱可塑性ブロックコポリマーは、スチレン−エチレン−ブチレン−スチレン（ＳＥＢＳ）ブロックコポリマー、スチレン−エチレン−プロピレン−スチレン（ＳＥＰＳ）ブロックコポリマー、スチレン−エチレン−エチレン／プロピレン−スチレン（ＳＥＥＰ）ブロックコポリマー及びそれらの任意の組み合わせから選択される、請求項１に記載のホットメルト接着剤組成物。
【請求項３】
前記水素化スチレン熱可塑性コポリマーの含有量は、組成物の総重量に基づいて５〜２５重量％、好ましくは１０〜１５重量％である、請求項１又は２に記載のホットメルト接着剤組成物。
【請求項４】
前記ポリオレフィンは、ポリエチレン、ポリプロピレン、ポリブテン並びにそれらのコポリマー及びターポリマーの少なくとも１つから選択される、請求項１〜３のいずれかに記載のホットメルト接着剤組成物。
【請求項５】
前記ポリオレフィンの含有量は、組成物の総重量に基づいて１５〜５０重量％、好ましくは２５〜３５重量％である、請求項１〜４のいずれかに記載のホットメルト接着剤組成物。
【請求項６】
前記水素化熱可塑性ブロックコポリマーと前記ポリオレフィンとの重量比は、０．６：１以下、好ましくは０．４：１以下、より好ましくは０．３：１〜０．４：１、さらにより好ましくは０．３３：１〜０．４：１である、請求項１〜５のいずれかに記載のホットメルト接着剤組成物。
【請求項７】
少なくとも１つのワックス、少なくとも１つの可塑剤、少なくとも１つの粘着付与剤、少なくとも１つの酸化防止剤、少なくとも１つの顔料、少なくとも１つのレオロジー調整剤、少なくとも１つの充填剤及びそれらの任意の組み合わせをさらに含む、請求項１〜６のいずれかに記載のホットメルト接着剤組成物。
【請求項８】
（ａ）５〜２５重量％の、１９０℃／２．１６ｋｇで３０ｇ／１０分以上のメルトインデックスを有する少なくとも１つの水素化熱可塑性ブロックコポリマー；
（ｂ）１５〜５０重量％の、１９０℃で２０００ｃｐｓ以下の溶融粘度を有する少なくとも１つのポリオレフィン；
（ｃ）５〜３５重量％の少なくとも１つの可塑剤；
（ｄ）２０〜６０重量％の少なくとも１つの粘着付与剤；及び
（ｅ）０．１〜２重量％の少なくとも１つの酸化防止剤；
（すべての成分の重量％は、合計で１００重量％になる）
を含む、請求項１〜７のいずれかに記載のホットメルト接着剤組成物。
【請求項９】
１４０℃で３０００ｃＰｓ以下の溶融粘度を有する、請求項１〜８のいずれかに記載のホットメルト接着剤組成物。
【請求項１０】
２．３未満の臭気スコアを有する、請求項１〜９のいずれかに記載のホットメルト接着剤組成物。
【請求項１１】
（ａ）少なくとも１つの水素化熱可塑性ブロックコポリマー；及び
（ｂ）少なくとも１つのポリオレフィン；
を含むホットメルト接着剤組成物であって、前記ホットメルト接着剤組成物は１４０℃で３０００ｃＰｓ以下の粘度を有する、ホットメルト接着剤組成物。
【請求項１２】
（ａ）少なくとも１つの水素化熱可塑性ブロックコポリマー；及び
（ｂ）少なくとも１つのポリオレフィン；
を含むホットメルト接着剤組成物であって、前記ホットメルト接着剤組成物は２．３未満の臭気スコアを有する、ホットメルト接着剤組成物。
【請求項１３】
請求項１〜１２のいずれかに記載のホットメルト接着剤組成物に接合した基材を含む物品であって、前記基材は織布、不織布、ゴム、樹脂、ティッシュ、ポリオレフィンフィルム、弾性フィルム及び弾性ストランドからなる群から選択される物品。
【請求項１４】
前記物品は使い捨て製品である、請求項１３に記載の物品。
【請求項１５】
前記物品は新生児のおむつ、生理用ナプキン、ペットシート、病衣又は外科用衣服である、請求項１３又は１４に記載の物品。
【発明の詳細な説明】
【技術分野】
【０００１】
本発明は、ホットメルト接着剤組成物に関する。本発明によるホットメルト接着剤組成物は、１９０℃／２．１６ｋｇで１０分当たり３０グラム（ｇ／１０分）以上のメルトインデックスを有する少なくとも１つの水素化熱可塑性ブロックコポリマー；及び１９０℃で２０００ｃＰｓ以下の溶融粘度を有する少なくとも１つのポリオレフィンを含む。本発明によるホットメルト接着剤組成物は、低温で塗布することができ、使い捨て製品に塗布した後、優れたＴ剥離強度及び低臭気を有する。
【背景技術】
【０００２】
熱可塑性ブロックコポリマーを主成分として含有するホットメルト接着剤は、おむつ及びナプキンなどの使い捨て製品に広く使用されており、例えば不織布、ティッシュ、ポリエチレン（ＰＥ）フィルムなどの基材に塗布されている。従来のホットメルト接着剤で使用される典型的な熱可塑性ブロックコポリマーは、スチレン−ブタジエン−スチレン（ＳＢＳ）ブロックコポリマー及びスチレン−イソプレン−スチレン（ＳＩＳ）ブロックコポリマーである。
【発明の概要】
【発明が解決しようとする課題】
【０００３】
しかしながら、従来のホットメルト接着剤は、通常高い溶融粘度を有する。高温で使用する場合、ホットメルト接着剤は、塗布されるＰＥフィルム又はその他の基材を燃やす可能性がある。より低い温度で使用した場合、ホットメルト接着剤は多くの場合、基材上に適切にコーティングできない。
【０００４】
さらに、弾性フィルム、インク及び超吸着ポリマー（ＳＡＰ）とともに、ホットメルト接着剤は使い捨て製品の悪臭の主な原因の１つであることが示されている。ホットメルト接着剤自体が塗布温度まで加熱されると臭いを発するだけでなく、ホットメルト接着剤と接触している基材を加熱し、臭気分子をさらに放出する可能性がある。
【０００５】
したがって、低温で塗布することができ、使い捨て製品に塗布された後、優れたＴ剥離強度及び低臭気を有するホットメルト接着剤を開発する必要がある。
【課題を解決するための手段】
【０００６】
本発明は、
（ａ）１９０℃／２．１６ｋｇで１０分当たり３０グラム（ｇ／１０分）以上のメルトインデックスを有する、少なくとも１つの水素化熱可塑性ブロックコポリマー；及び
（ｂ）１９０℃で２０００ｃＰｓ以下の溶融粘度を有する、少なくとも１つのポリオレフィン
を含むホットメルト接着剤組成物に関する。
【０００７】
本発明のホットメルト接着剤組成物は、溶融粘度が小さく、１３０〜１４０℃の低温域で塗布できる。前記ホットメルト接着剤組成物は、使い捨て製品に塗布された後、優れたＴ剥離強度及び低臭気を有する。
【０００８】
本発明は、
（ａ）少なくとも１つの水素化熱可塑性ブロックコポリマー；及び
（ｂ）少なくとも１つのポリオレフィン
を含むホットメルト接着剤組成物であって、前記ホットメルト接着剤組成物は、１４０℃で３０００ｃＰｓ以下の溶融粘度を有する、ホットメルト接着剤組成物にも関する。
【０００９】
本発明は、
（ａ）少なくとも１つの水素化熱可塑性ブロックコポリマー；及び
（ｂ）少なくとも１つのポリオレフィン；
を含むホットメルト接着剤組成物であって、前記ホットメルト接着剤組成物は、２．３未満の臭気スコアを有する、ホットメルト接着剤組成物にも関する。
【００１０】
本発明は、前記ホットメルト接着剤組成物に接合した基材を含む物品にも関し、前記基材は、織布、不織布、ゴム、樹脂、ティッシュ、ポリオレフィンフィルム、弾性フィルム及び弾性ストランドからなる群から選択される。
【発明を実施するための形態】
【００１１】
以下の節では、本発明をより詳細に説明する。そのように説明された各態様は、そうでないと明確に示されない限り、任意の他の１つ又は複数の態様と組み合わせてよい。特に、好ましい又は有利であると示されている任意の特徴は、好ましい又は有利であると示されている任意の他の１つ又は複数の特徴と組み合わせてよい。
【００１２】
本発明の文脈において、使用される用語は文脈が他に指示しない限り、以下の定義に従って解釈されるべきである。
【００１３】
本明細書で使用される場合、単数形「a」、「an」及び「the」は、文脈が明確に他に指示しない限り、単数及び複数の指示対象の両方を含む。
【００１４】
本明細書で使用される「含む（comprising）」、「含む（comprises）」及び「含んでなる（comprised of）」という用語は、「含む（including）」、「含む（includes）」又は「含む（containing）」、「含む（contains）」と同義であり、包括的又はオープンエンドであり、追加の記載されていない要素、成分又はプロセス工程を除外しない。
【００１５】
数値の終点の列挙には、それぞれの範囲内に含まれるすべての数及び分数、並びに列挙された終点が含まれる。
本明細書で引用されるすべての参考文献は、参照によりその全体が本明細書に組み込まれる。
【００１６】
他に定義しない限り、技術的及び科学的用語を含む、本発明の開示で使用されるすべての用語は、本発明が属する技術分野の当業者によって一般に理解される意味を有する。さらなるガイダンスによって、本発明の教示をよりよく認識するために用語定義が含まれる。
【００１７】
この開示の文脈では、いくつかの用語が利用されるものとする。
【００１８】
本発明による「水素化熱可塑性ブロックコポリマー」という用語は、ビニル系芳香族炭化水素と共役ジエンとのコポリマーを意味し、完全に又は部分的に水素化されている。
【００１９】
「ビニル系芳香族炭化水素」という用語は、ビニル基を有する芳香族炭化水素化合物を意味し、その具体例には、スチレン、ｏ−メチルスチレン、ｐ−メチルスチレン、ｐ−ｔｅｒｔ−ブチルスチレン、１，３−ジメチルスチレン、ａ−メチルスチレン、ビニルナフタレン、ビニルアントラセンなどが含まれる。前記ビニル系芳香族炭化水素は、単独で又は組み合わせて使用することができる。
【００２０】
「共役ジエン」という用語は、少なくとも一対の共役二重結合を有するジオレフィン化合物を意味し、その具体例には、１，３−ブタジエン、２−メチル−１，３−ブタジエン（又はイソプレン）、２，３−ジメチル−１，３−ブタジエン、１，３−ペンタジエン、１，３−ヘキサジエンなどが挙げられる。 共役ジエンは、単独で又は組み合わせて使用することができる。
【００２１】
水素化熱可塑性ブロックコポリマー
本発明の水素化熱可塑性ブロックコポリマーは、ＡＳＴＭ  Ｄ−１２３８（１９０℃、２．１６ｋｇ荷重）に従って測定して、３０ｇ／１０分以上、例えば４５ｇ／１０分以上、８０ｇ／１０分以上、１００ｇ／１０分以上、又は１５０ｇ／１０分以上のメルトインデックスを有する任意の一般的な水素化熱可塑性ブロックコポリマーを指す。
【００２２】
本発明のいくつかの態様において、前記水素化熱可塑性ブロックコポリマーは、ＡＳＴＭ  Ｄ−１２３８（１９０℃、２．１６ｋｇ荷重）に従って測定して、２０００ｇ／１０分以下、例えば１０００ｇ／１０分以下、５００ｇ／１０分以下、２００ｇ／１０分以下、又は１００ｇ／１０分以下のメルトインデックスを有してよい。
【００２３】
前記水素化熱可塑性ブロックコポリマーには、スチレン−エチレン−ブチレン−スチレン（ＳＥＢＳ）ブロックコポリマー、スチレン−エチレン−プロピレン−スチレン（ＳＥＰＳ）ブロックコポリマー、スチレン−エチレン−エチレン／プロピレン−スチレン（ＳＥＥＰ）ブロックコポリマー及びそれらの任意の組合せが含まれるが、これらに限定されない。
【００２４】
市販の水素化熱可塑性ブロックコポリマーは、例えば、Kraton製のMD 1648である。
【００２５】
本発明のいくつかの態様において、本発明のホットメルト接着剤組成物中の前記水素化熱可塑性ブロックコポリマーの量は、前記組成物の総重量に基づいて、５〜２５重量％、好ましくは１０〜１５重量％である。
【００２６】
ポリオレフィン
本発明のポリオレフィンは、１９０℃で２０００ｃＰｓ以下、例えば１９０℃で１７００ｃＰｓ以下、１９０℃で１５００ｃＰｓ以下、１９０℃で１２００ｃＰｓ以下又は１９０℃で１０００ｃＰｓ以下の溶融粘度を有する任意の一般的なポリオレフィンを指す。
【００２７】
本発明のいくつかの態様において、前記ポリオレフィンは、１９０℃で１００ｃＰｓ以上、例えば１９０℃で５００ｃＰｓ以上、１９０℃で８００ｃＰｓ以上、１９０℃で１０００ｃＰｓ以上、又は１９０℃で１５００ｃＰｓ以上の溶融粘度を有してよい。
【００２８】
前記ポリオレフィンには、ポリエチレン、ポリプロピレン、ポリブテン並びにそれらのコポリマー及びターポリマーが含まれるが、これらに限定されない。
【００２９】
１９０℃で２０００ｃＰｓ以下の溶融粘度を有する市販のポリオレフィンの例は、例えば、Eastman製のAerafin 17；及びRextac製のRT 2315である。
【００３０】
本発明のいくつかの態様において、本発明の前記ポリオレフィンの量は、組成物の総重量に基づいて、１５〜５０重量％、好ましくは２５〜３５重量％である。
【００３１】
本発明のいくつかの態様において、前記水素化熱可塑性ブロックコポリマーと前記ポリオレフィンとの重量比は、０．６：１以下、好ましくは０．４：１以下、より好ましくは０．３：１〜０．４：１、さらにより好ましくは０．３３：１〜０．４：１である。
【００３２】
任意の添加剤
本発明のいくつかの態様において、前記ホットメルト接着剤組成物は場合により、少なくとも１つのワックス、少なくとも１つの可塑剤、少なくとも１つの粘着付与剤、少なくとも１つの酸化防止剤、少なくとも１つの顔料、少なくとも１つのレオロジー調整剤、少なくとも１つの充填剤及びそれらの任意の組み合わせなどの他の添加剤をさらに含んでよい。
【００３３】
本発明のいくつかの態様において、前記ホットメルト接着剤組成物は、場合により少なくとも１つのワックスを含んでよい。前記ワックスは、前記ホットメルト接着剤組成物の溶融粘度を低下させるために使用してよい。前記ワックスは、パラフィンワックス、マイクロクリスタリンワックス、ポリエチレンワックス、ポリプロピレンワックス、フィッシャートロプシュワックス、酸化フィッシャートロプシュワックス及び官能化ワックス及び脂肪アミドワックスの少なくとも１つから選択されてよい。市販のワックスの例は、例えばSasol Wax製のSasaolwax H1；Honeywell製のAC-400；Marcus Oil Company製のMC-400；Eastman Chemical製のEpolene C-18；及びHoneywell製のAC-575Pである。
【００３４】
本発明のいくつかの態様において、前記ホットメルト接着剤組成物は、場合により少なくとも１つの可塑剤を含んでよい。前記可塑剤は、前記ホットメルト接着剤の溶融粘度を低下させるため、ホットメルト接着剤に柔軟性を与えるため及びホットメルト接着剤の濡れ性を改善するために使用する。好ましくは、前記可塑剤は、パラフィン油、ナフテン油及びそれらの任意の組み合わせである。市販の可塑剤の例は、例えばPetroChina Lubricant Company製のKN 4006、KN 4008及びKN 4010；Kukdong Oil＆Chemicals製のLP 150及びLP 350；並びにNynas製のNyflex 222Bである。
【００３５】
本発明のいくつかの態様において、前記ホットメルト接着剤組成物は、場合により少なくとも１つの粘着付与剤を含んでよい。好ましくは、前記粘着付与剤は７０〜１５０℃の環球式軟化点を有する。前記粘着付与剤には、脂肪族石油樹脂、環状石油樹脂、芳香族石油樹脂、ゴム樹脂、ロジンエステル、合成テルペン樹脂、天然テルペン樹脂及びそれらの任意の組み合わせが含まれるが、これらに限定されない。好ましくは、前記粘着付与剤は完全に水素化された脂肪族粘着付与剤である。市販の粘着付与剤の例は、例えばEastman製のC100R、C100W、H130R及びH130W；Henghe China製のH5-1000及びH5-1001；Kolon Industries製のSU90、SU100、SU120及びSU130；Idemitsu製のI-Marv P90、I-Marv P100及びI-Marv P120；Eastman製のRegalite R1100、Regalite R1120及びRegalite S1100；Jinhai Chengguang製のJH-6100及びJH-6125である。
【００３６】
本発明のいくつかの態様において、前記ホットメルト接着剤組成物は、場合により少なくとも１つの酸化防止剤を含んでよい。前記酸化防止剤には、ヒンダードフェノール、ホスファイト、チオジプロピオネート及びそれらの任意の組み合わせが含まれるが、これらに限定されない。市販の酸化防止剤の例は、例えばEverspring Chemical製のEvernox 10GF及びEvernox 1726；BASF製のIrganox 1010及びIrganox 1726；Rianlon製のThanox 1010G及びThanox 1726；Everspring Chemical製のEverfos 168；BASF製のIragafos 168；Rianlon製のThanox 168；Rianlon製のThanox 412S及びThanox DSTP；Adeka製のADK AO 412S；並びにSumitomo Chemical製のSumilizer TP-Dである。
【００３７】
本発明のいくつかの態様において、前記ホットメルト接着剤組成物は、場合により少なくとも１つの顔料を含んでよい。前記顔料には、酸化チタン、カーボンブラック及びそれらの任意の組み合わせが含まれるが、これらに限定されない。
【００３８】
本発明のいくつかの態様において、前記ホットメルト接着剤組成物は、場合により少なくとも１つのレオロジー調整剤を含んでよい。前記レオロジー調整剤には、ヒュームドシリカ、ポリアクリレート及びこれらの任意の組み合わせが含まれるが、これらに限定されない。
【００３９】
本発明のいくつかの態様において、前記ホットメルト接着剤組成物は、場合により少なくとも１つの充填剤を含んでよい。前記充填剤には、雲母、炭酸カルシウム、カオリン、タルク、二酸化ケイ素及びそれらの任意の組み合わせが含まれるが、これらに限定されない。
【００４０】
好ましい態様において、前記ホットメルト接着剤組成物は：
（ａ）５〜２５重量％の、１９０℃／２．１６ｋｇで３０ｇ／１０分以上のメルトインデックスを有する、少なくとも１つの水素化熱可塑性ブロックコポリマー；
（ｂ）１５〜５０重量％の、１９０℃で２０００ｃＰｓ以下の溶融粘度を有する、少なくとも１つのポリオレフィン；
（ｃ）５〜３５重量％の少なくとも１つの可塑剤；
（ｄ）２０〜６０重量％の少なくとも１つの粘着付与剤；及び
（ｅ）０．１〜２重量％の少なくとも１つの酸化防止剤
（すべての成分の重量％は、合計で１００重量％になる）
を含む。
【００４１】
本発明のホットメルト接着剤組成物は、高温（例えば１３０〜１５０℃）でホットメルト接着剤組成物の成分を混合することにより調製してよく、その結果すべての成分が完全に溶融し、十分に混合できる。
【００４２】
本発明のホットメルト接着剤組成物の溶融粘度は、２７＃スピンドル及びブルックフィールドホットメルト粘度試験機を用いて所望の温度で測定してよい。
【００４３】
本発明のホットメルト接着剤組成物は、好ましくは１４０℃で３０００ｃＰｓ以下の溶融粘度を有する。いくつかの態様において、前記ホットメルト接着剤組成物は、好ましくは１３０℃で３０００ｃＰｓ以下の溶融粘度を有する。
【００４４】
本発明のホットメルト接着剤組成物の臭気スコアは、以下の工程により決定してよい：
ａ）ホットメルト接着剤組成物を密閉容器に入れる；
ｂ）前記容器を２時間１６０℃に加熱する；
ｃ）前記容器を２５℃に冷却する；
ｄ）前記容器を１時間７０℃に再加熱する；
ｅ）前記容器を２５℃に冷却する；
ｆ）前記容器を開き、試験パネルメンバーのグループを編成して、前記容器の開口部から５ｃｍの距離で前記容器から臭いを嗅ぐ；
ｇ）以下の規則に従って、各試験パネルメンバーが前記ホットメルト接着剤のスコアを独立して割り当てる：
臭気のないホットメルト接着剤には、スコア１が割り当てられる；
わずかではあるが検出可能な臭気のあるホットメルト接着剤には、スコア２が割り当てられる：
いくらか臭気はあるが強くはないホットメルト接着剤には、スコア３が割り当てられる；
強い臭気のあるホットメルト接着剤には、スコア４が割り当てられる；
刺激臭のあるホットメルト接着剤にはスコア５が割り当てられる；及び
ｈ）前記ホットメルト接着剤の臭気スコアとして、すべての試験パネルメンバーからホットメルト接着剤の平均スコアを取得する。
【００４５】
本発明のホットメルト接着剤組成物は、好ましくは２．３未満の臭気スコアを有する。いくつかの態様において、前記ホットメルト接着剤組成物は、好ましくは２．１以下の臭気スコアを有する。
【００４６】
本発明のホットメルト接着剤組成物のＴ剥離強度は、以下の工程によって評価してよい：
ａ）１３０〜１６０℃の間の温度で、所望の量で前記ホットメルト接着剤組成物により接合された２つの層を有するラミネートを形成する；
ｂ）前記２つの層を１８０°の角度で互いに剥離する；及び
ｃ）前記２つの層のホットメルト接着剤のＴ剥離強度として、前記２つの層を１０ｃｍ離して引っ張ったときの力を記録する。
【００４７】
本発明のホットメルト接着剤組成物は、２ｇｓｍで塗布されるときにＰＥと親水性不織布とを接着するために、好ましくは２．７Ｎ以上のＴ剥離強度を有する。いくつかの態様において、前記ホットメルト接着剤組成物は、２ｇｓｍで塗布されるときにＰＥと親水性不織布とを接着するために、好ましくは３．６Ｎ以上のＴ剥離強度を有する。
【００４８】
本発明のホットメルト接着剤組成物は、２ｇｓｍで塗布されるとき、ＰＥと疎水性不織布とを接着するために、好ましくは２．７Ｎより大きいＴ剥離強度を有する。いくつかの態様において、前記ホットメルト接着剤組成物は、２ｇｓｍで塗布されるとき、ＰＥと疎水性不織布とを接着するために、好ましくは３．３Ｎ以上のＴ剥離強度を有する。
【００４９】
本発明のホットメルト接着剤組成物は、４ｇｓｍで塗布されるとき、親水性不織布と疎水性不織布とを接着するために、好ましくは５．８Ｎ以上のＴ剥離強度を有する。いくつかの態様において、前記ホットメルト接着剤組成物は、４ｇｓｍで塗布されるとき、親水性不織布と疎水性不織布とを接着するために、好ましくは６．５Ｎ以上のＴ剥離強度を有する。
【００５０】
本発明のホットメルト接着剤組成物は、１．５ｇｓｍで塗布されるとき、ＰＥとティッシュとを接着するために、好ましくは１．８Ｎ以上のＴ剥離強度を有する。いくつかの態様において、前記ホットメルト接着剤組成物は、１．５ｇｓｍで塗布されるとき、ＰＥとティッシュとを接着するために、好ましくは２．０Ｎ以上のＴ剥離強度を有する。
【実施例】
【００５１】
本発明は、以下の実施例を参照してさらに詳細に記述及び例示される。実施例は、当業者が本発明をより理解及び実施することの補助となることを意図しているが、本発明の範囲を制限することを意図していない。実施例におけるすべての数字は、特に明記しない限り重量に基づく。
【００５２】
試験方法
ポリオレフィンの溶融粘度
本発明におけるポリオレフィンの溶融粘度は、２７＃スピンドル及びブルックフィールドホットメルト粘度試験機を用いて１９０℃で測定した。
【００５３】
ホットメルト接着剤組成物の溶融粘度
本発明におけるホットメルト接着剤組成物の溶融粘度は、２７＃スピンドル及びブルックフィールドホットメルト粘度試験機を用いて、１３０〜１４０℃の温度範囲で測定した。
【００５４】
臭気試験
１００グラムのホットメルト接着剤を量り、前記ホットメルト接着剤を２５０ｍｌのガラスジャーに入れた。ガラスジャーをアルミホイルで覆い、ガラスジャーを１６０℃で２時間加熱した。ガラスジャーを取り出し、ガラスジャーを２５℃に冷却した。ガラスジャーを７０℃で１時間再加熱した。ガラスジャーを取り出し、ガラスジャーを２５℃に冷却した。
【００５５】
５人の試験パネルメンバーのグループを編成した。試験パネルのメンバーは、喫煙又は飲酒の習慣がない人を選んだ。各試験パネルメンバーには、上記の方法により調製された同一のホットメルト接着剤を含むガラスジャーが与えられた。試験パネルメンバーは、アルミホイルを取り除き、ガラスジャーの開口部から５ｃｍの距離でガラスジャーから臭気を嗅いだ。各試験パネルメンバーは、ガラスジャーからの臭気のスコアを独立して割り当てた。５人の試験パネルメンバーの平均スコアが、ホットメルト接着剤の臭気スコアであった。
【００５６】
試験パネルメンバーがホットメルト接着剤にスコアを割り当てるためのルールは以下の通りである：
臭気のないホットメルト接着剤には、スコア１が割り当てられた；
わずかではあるが検出可能な臭気のあるホットメルト接着剤には、スコア２が割り当てられた；
いくらか臭気はあるが強くはないホットメルト接着剤には、スコア３が割り当てられた；
強い臭気のあるホットメルト接着剤には、スコア４が割り当てられた；及び
刺激臭のあるホットメルト接着剤にはスコア５が割り当てられた。
【００５７】
ＰＥと親水性不織布とのＴ剥離試験
ＰＥシート（Foshan Landi製、厚さ１８ｇｓｍの通気性キャストフィルム）及び親水性不織布シート（Nanliu Corporation製、厚さ２５ｇｓｍの熱風不織布2AT-25）を一緒に接着して、１３０〜１６０℃の間のシグネチャーノズルヘッドを介して、２枚のシートの間に２ｇｓｍのホットメルト接着剤を塗布することにより、ラミネートサンプルを形成した。前記ＰＥシートと親水性不織布シートとを、Instron 3365引張強度試験機を使用して、１８０°の角度で３００ｍｍ／分の速度で互いに剥離した。Ｔ剥離試験は２５℃、相対湿度５０％で行った。ホットメルト接着剤を塗布してから少なくとも７２時間後に、ラミネートサンプルに対してＴ剥離試験を行った。ＰＥシートと親水性不織布シートとを１０ｃｍ離して引っ張り、ＰＥと親水性不織布とを接着するためのホットメルト接着剤のＴ剥離強度として力を記録した。
【００５８】
ＰＥと疎水性不織布とのＴ剥離試験
ＰＥシート（Foshan Landi製、厚さ１８ｇｓｍの通気性キャストフィルム）及び疎水性不織布シート（JOFO Nonwoven Ltd.製、厚さ１５ｇｓｍのＳＳ不織布）を一緒に接着して、１３０〜１６０℃の間のシグネチャーノズルヘッドを介して、２枚のシートの間に２ｇｓｍのホットメルト接着剤を塗布することにより、ラミネートサンプルを形成した。前記ＰＥシートと疎水性不織布シートを、Instron 3365引張強度試験機を使用して、１８０°の角度で３００ｍｍ／分の速度で互いに剥離した。Ｔ剥離試験は２５℃、相対湿度５０％で行った。ホットメルト接着剤を塗布してから少なくとも７２時間後に、ラミネートサンプルに対してＴ剥離試験を行った。ＰＥシートと疎水性不織布シートとを１０ｃｍ離して引っ張り、ＰＥと疎水性不織布とを接着するためのホットメルト接着剤のＴ剥離強度として力を記録した。
【００５９】
親水性不織布と疎水性不織布とのＴ剥離試験
親水性不織布シート（Nanliu Corporation製、厚さ２５ｇｓｍの熱風不織布2AT-25）及び疎水性不織布シート（JOFO Nonwoven Ltd.製、厚さ１５ｇｓｍのＳＳ不織布）を一緒に接着して、１３０〜１６０℃の間のシグネチャーノズルヘッドを介して、２枚のシートの間に４ｇｓｍのホットメルト接着剤を塗布することにより、ラミネートサンプルを形成した。前記親水性不織布シートと疎水性不織布シートとを、Instron 3365引張強度試験機を使用して、１８０°の角度で３００ｍｍ／分の速度で互いに剥離した。Ｔ剥離試験は２５℃、相対湿度５０％で行った。ホットメルト接着剤を塗布してから少なくとも７２時間後に、ラミネートサンプルに対してＴ剥離試験を行った。親水性不織布シートと疎水性不織布シートとを１０ｃｍ離して引っ張り、親水性不織布と疎水性不織布とを接着するためのホットメルト接着剤のＴ剥離強度として力を記録した。
【００６０】
ＰＥとティッシュとのＴ剥離試験
ＰＥシート（Foshan Landi製、厚さ１８ｇｓｍの通気性キャストフィルム）及びティッシュ（Zhongzhi製、厚さ１８ｇｓｍのセルロースティッシュ）を一緒に接着して、１３０〜１６０℃の間のシグネチャーノズルヘッドを介して、２枚のシートの間に１．５ｇｓｍのホットメルト接着剤を塗布することにより、ラミネートサンプルを形成した。前記ＰＥシートとティッシュとをInstron 3365引張強度試験機を使用して、１８０°の角度で３００ｍｍ／分の速度で互いに剥離した。Ｔ剥離試験は２５℃、相対湿度５０％で行った。ホットメルト接着剤を塗布してから少なくとも７２時間後に、ラミネートサンプルに対してＴ剥離試験を行った。ＰＥシートとティッシュとを１０ｃｍ離して引っ張り、ＰＥとティッシュとのホットメルト接着剤のＴ剥離強度として力を記録した。
【００６１】
例１−７
ホットメルト接着剤組成物サンプルは、表１に従って以下から選択される成分を混合することにより調製した：
鉱物油（PetroChina Lubricant Company製のKN 4010）;
ペンタエリスリトールテトラキス（３−（３，５−ジ−ｔｅｒｔ−ブチル−４−ヒドロキシフェニル）プロピオネート）（Everspring Chemical製のEvernox 10GF）;
トリス（２，４−ジ−tert-ブチルフェニル）ホスファイト（Everspring Chemical製のEverfos 168GF）;
ワックス（Sasol Wax製のSasaolwax H1）;
１９０℃／２．１６ｋｇで３０〜４６ｇ／１０分の範囲のメルトインデックスを有するＳＥＢＳ（Kraton製のMD 1648）；
１９０℃で１７００ｃＰｓの溶融粘度を有するプロピレン系オレフィンポリマー（Eastman製のAerafin 17）；
水素化脂肪族石油樹脂（Henghe製のH5-1000）;
１９０℃で３９８０ｃＰｓの溶融粘度を有するプロピレン及びエチレン系ポリオレフィンコポリマー（ExxonMobil Chemical製のVistamaxx 8780）;
１９０℃で５５００ｃＰｓの溶融粘度を有するエチレン及び１−オクテンのコポリマー（Dow製のAffinity 1900）；及び
１９０℃／２．１６ｋｇで１ｇ／１０分未満のメルトインデックスを有するＳＥＢＳ（Kraton製のG1657）。
【００６２】
例８−９
例８は、DM2855の商品名でHenkelから市販されているＳＩＳ系接着剤である；
例９は、DMC1101の商品名でHenkelから市販されているＳＢＳ系接着剤である。
【００６３】
【表１】
2021516265.tif 000002
【００６４】
表２Ａ及び表２Ｂでは、ホットメルト接着剤サンプルの溶融粘度を報告する。ホットメルト接着剤を基材上に適切にコーティングするために、ホットメルト接着剤の溶融粘度は、通常３０００ｃＰｓ以下であることが必要である。したがって、例１〜４のホットメルト接着剤サンプルは、すべて１４０℃の温度で塗布することができる。
【００６５】
例５及び６のように、１９０℃で２０００ｃＰｓを超える溶融粘度を有するポリオレフィンをホットメルト接着剤サンプルに使用した場合、ホットメルト接着剤サンプルの溶融粘度は、１４０℃の温度で３０００ｃＰｓを超えて増加した。したがって、例５及び６のホットメルト接着剤サンプルは、１４０℃の温度では適切に塗布することができない。
【００６６】
例７のように、１９０℃／２．１６ｋｇで３０ｇ／１０分未満のメルトインデックスを有するＳＥＢＳをホットメルト接着剤サンプルに使用した場合、ホットメルト接着剤サンプルの溶融粘度は、１４０℃の温度で大幅に増加した。したがって、例７のホットメルト接着剤サンプルは、１４０℃の温度では適切に塗布することができない。
【００６７】
例８又は９のＳＩＳ又はＳＢＳ系接着剤サンプルの溶融粘度も、１４０℃の温度で高かった。したがって、例８及び９のホットメルト接着剤サンプルは、１４０℃の温度では適切に塗布することができない。
【００６８】
水素化熱可塑性ブロックコポリマー及びポリオレフィンの重量比が０．６：１未満である場合、例１〜４のホットメルト接着剤サンプルの溶融粘度は、１４０℃で３０００ｃＰｓ未満であった。水素化熱可塑性ブロックコポリマー及びポリオレフィンの重量比が０．３３：１〜０．４：１の範囲のとき、ホットメルト接着剤サンプルの溶融粘度は、例１に示すように、１３０℃の温度で３０００ｃＰｓ未満であることがさらに見出された。したがって、例１のホットメルト接着剤サンプルは１３０℃の温度でも塗布することができる。
【００６９】
【表２Ａ】
2021516265.tif 000003
【００７０】
【表２Ｂ】
2021516265.tif 000004
【００７１】
表３では、ホットメルト接着剤サンプルの臭気スコアを報告する。例１〜４のＳＥＢＳ系接着剤サンプルは、例８又は９のＳＩＳ又はＳＢＳ系接着剤サンプルと比較して、より良い臭気スコアを有することを示す。
【００７２】
【表３】
2021516265.tif 000005
【００７３】
表４では、ホットメルト接着剤サンプルのＴ剥離強度を報告する。ホットメルト接着剤サンプルをラミネートサンプルの基材に適切にコーティングするために、例２、４、８及び９のホットメルト接着剤サンプルを、それぞれ１３５℃、１４０℃、１５５℃及び１５０℃の温度で塗布した。例２及び４のＳＥＢＳ系接着剤サンプルは、例８又は９のＳＩＳ又はＳＢＳ系接着剤サンプルよりも良好なＴ剥離強度を有することが示された。水素化熱可塑性ブロックコポリマーとポリオレフィンの重量比が０．３：１〜０．４：１の範囲であるとき、ホットメルト接着剤のＴ剥離強度は例２に示されるようにさらに改善されることも見出された。
【００７４】
【表４】
2021516265.tif 000006
【国際調査報告】
2021516265.tif 000007
2021516265.tif 000008